正極と負極とがセパレータを介して配置されている電極体が複数積層された金属空気電池であって、積層している各電極体が少なくとも1つの貫通穴を有し、前記貫通穴の一部が重なるように互いに接する上下の電極体の相互の位置をずらして複数の前記電極体が積層されている、前記電池。前記各電極体が、複数個の貫通穴を有するものである請求項1に記載の金属空気電池。前記貫通穴が、矩形の穴形状を有するものである請求項1又は2に記載の金属空気電池。前記セパレータは電解質を備え、前記電解質が、ゲルポリマー又は固体であるかあるいはイオン液体を含む請求項1~3のいずれか1項に記載の金属空気電池。前記電極体が、正方形又は円形の平面を有する請求項1~4のいずれか1項に記載の金属空気電池。前記互いに接する上下の電極体の相互の位置が、前記電極体が正方形の平面を有する場合は上下の電極体の貫通穴が直交し、前記電極体が円形の平面を有する場合はθ=360°/nθは互いに接する上下の電極体の矩形の貫通穴がなす角度であり、nは電極体の枚数である。である関係を満足する請求項3~5のいずれか1項に記載の金属空気電池。前記負極が、Li金属製である請求項1~6のいずれか1項に記載の金属空気電池。最外層の正極の外側に酸素拡散層、その外側に空気孔を有する固定部材が設けられている請求項1~7のいずれか1項に記載の金属空気電池。しかし、この種のリチウム空気電池では、空気の導入による電池性能への悪影響を防止乃至は抑制し得るが、単位体積当たりの容量は満足のいくものではない。従って、本発明の目的は、単位体積当たりの容量を高めるために複数の電極体を積層して各電極体へ酸素を送ることができ、単位体積当たりの容量を高くし得る金属空気電池を提供することである。本発明は、正極と負極とがセパレータを介して配置されている電極体が複数積層された金属空気電池であって、積層している各電極体が少なくとも1つの貫通穴を有し、前記貫通穴の一部が重なるように互いに接する上下の電極体の相互の位置をずらして複数の前記電極体が積層されている、前記電池に関する。本発明によれば、単位体積当たりの容量を高めるために複数の電極体を積層して各電極体へ酸素を送ることができ、単位体積当たりの容量を高くし得る金属空気電池を得ることができる。特に、本発明において、以下の実施態様を挙げることができる。1前記各電極体が、複数個の貫通穴を有するものである前記金属空気電池。2前記貫通穴が、矩形の穴形状を有するものである前記金属空気電池。3前記セパレータは電解質を備え、前記電解質が、ゲルポリマー又は固体であるかイオン液体を含む前記金属空気電池。4前記電極体が、正方形又は円形の平面を有する前記金属空気電池。5前記負極が、Li金属製である前記金属空気電池。6前記互いに接する上下の電極体の相互の位置が、前記電極体が正方形の平面を有する場合は上下の電極体の溝が直交し、前記電極体が円形の平面を有する場合はθ=360°/nθは互いに接する上下の電極体の矩形の貫通穴がなす角度であり、nは電極体の枚数である。である関係を満足する前記金属空気電池。7前記負極が、Li金属製である前記金属空気電池。8最外層の正極の外側に酸素拡散層、その外側に空気孔を有する固定部材が設けられている前記金属空気電池。本発明においては、正極と負極とがセパレータを介して配置されている電極体が複数積層された金属空気電池であって、積層している各電極体が少なくとも1つの貫通穴を有し、前記貫通穴の一部が重なるように互いに接する上下の電極体の相互の位置をずらして複数の前記電極体が積層されていることが必要であり、これによって複数の電極体を隙間なく積層しても各電極体へ酸素を送ることができ、単位体積当たりの容量を高くし得る金属空気電池を得ることができる。以下、図面を参照して本発明の実施の形態を詳説する。本発明の実施態様の金属空気電池は、図1に示すように、正極と負極とがセパレータを介して配置されている電極体が複数積層されて、積層している各電極体が少なくとも1つの貫通穴を有し、前記貫通穴の一部が重なるように互いに接する上下の電極体の相互の位置をずらして複数の前記電極体が積層されているものである。本発明の前記の金属空気電池によれば、複数の電極体が隙間なく積層されていて、互いに接する電極体の相互の位置をずらして貫通穴の一部が重なるように積層されているため、空気の流れに乱れを発生させ、空気の流れを積層方向から平面方向に変えることができる。このため、複数の電極体を隙間なく積層しても各電極体へ空気を送ることができ、単位体積当たりの容量を高くすることができる。これに対して、公知の金属空気電池は、図2に示すように、均一な電極体が電極体間に隙間を形成して複数配置されているものである。このため、公知の金属空気電池においては、隙間の作用により酸素の供給は促進されるが、隙間の空間だけ単位体積当たりの容量および出力ロスが大きく、電池性能容量が低いものとなる。本発明の実施態様の金属空気電池に用いられる電極体は、図3~図8に示すように、正極と負極とがセパレータを介して配置されていて、複数の電極体の積層方向電極体の平面に垂直な方向に貫通する少なくとも1つの貫通穴を有するものである。本発明の実施態様の金属空気電池に用いられる電極体の貫通穴の形状、数および貫通穴幅に関して、図4~図9には特定の形状平面が矩形、穴数および穴幅が示されているが、これに限定されず、金属空気電池に求められる電池特性出力、容量に合致させて任意の形状例えば、平面が楕円形、多数の円形のもの、穴数および穴幅が選択され得る。そして、前記電極体は、任意の平面を有し得るが、例えば図3~図4および図6に示すように、正方形の平面を有し得る。また、前記電極体は、図5、図7に示すように、円形の平面を有し得る。また、前記のセパレータは、貫通穴周辺部が融着されて液体不透過性であり得る。本発明の実施態様の金属空気電池は、図8および図9に示すように、互いに接する上下の電極体の相互の位置が、前記電極体が正方形の平面を有する場合は上下の電極体の貫通穴が直交し、前記電極体が円形の平面を有する場合はθ=360°/nθは互いに接する上下の電極体の矩形の貫通穴がなす角度であり、nは電極体の枚数であり、例えば2~100、特に4~25の範囲であり得る。である関係を満足して積層されているものであり得る。後者の場合、上下の電極体の位置は通常均等にずらされているが、不均等にずらされていてもよい。本発明の実施態様の金属空気電池は、例えば、下記の方法によって製造し得る。1電解質がゲルポリマー又は固体であるかあるいはイオン液体である場合:正極、負極およびセパレータを用意する工程、正極と負極との間に電解質を充填する工程、正極、負極およびセパレータを積層して電極体を作製する工程、複数の電極体に、積層方向に貫通する少なくとも1つの貫通穴を形成する工程、および前記貫通穴の少なくとも一部が重なるように互いに接する上下の位置をずらして複数の電極体を積層する工程によって製造し得る。上記の製造方法によれば、本発明の金属空気電池は、公知の複数の電極体間に隙間を設けた構造の金属空気電池に比べて、前記優れた性能に加えて生産性が大きく向上し得る。2電解質が非水電解液である場合積層方向に貫通する少なくとも1つの貫通穴が形成され穴周辺部が融着されて液体不透過性であるセパレータを用意する工程、前記セパレータに形成された貫通穴と対応する位置に同一の数および形状を有する貫通穴が形成された正極および負極を用意する工程、正極と負極との間に電解質を充填する工程、前記貫通穴を有する正極、前記貫通穴を有する負極および前記セパレータを積層して上下に貫通する少なくとも1つの貫通穴を有する電極体を形成する工程、および複数の電極体を、前記貫通穴の少なくとも一部が重なるように互いに接する上下の電極体の相互の位置をずらして積層する工程によって製造し得る。前記の1および2の製造方法において、貫通穴は切断機、例えばカッターを用いて形成し得る。本発明における正極は、導電性材料を有する正極層を備えたものであり得る。前記正極は、通常、触媒およびバインダーの少なくとも一方、好適には両成分を含有し得る。前記の導電材料としては、カーボン材料が挙げられる。カーボン材料は、多孔質材料であってもよくそうでなくともよいが、好適には1mL/g以上の高い細孔容積を有するものであり得る。前記のカーボン材料として、ケッチェンブラック、例えばKBKetjenEC600JD、アセチレンブラック、活性炭などが挙げられる。正極層におけるカーボン材料の割合は10~99質量の範囲であり得る。また、前記の正極における触媒としては、特に制限はなく、例えばMnO2、CeO2などの無機材料や、Coフタロシアニン、Feポルフィリンなどの有機材料、Au、Pt、Agなどの貴金属材料などが挙げられる。正極層における触媒の割合は1~90質量の範囲であり得る。また、前記の正極におけるバインダーとしては、PTFE、PVdF、SBRなどのそれ自体周知の材料を挙げることができる。正極層におけるバインダーの割合は1~40質量の範囲であり得る。本発明における前記正極は、例えば集電体、例えば多孔質構造体、例えばカーボンペーパー、カーボンクロス、金属メッシュなどや、非多孔質体、例えば金属箔に、前記の導電性材料、触媒およびバインダーを溶媒に分散させたスラリーを塗工し、乾燥、切断することによって得ることができる。前記のスラリーを調製する際の溶媒としては、沸点が200°C以下の有機化合物、例えばアセトン、NMPなどを用い得る。また、前記のスラリーを塗工する際には、ドクターブレード法、インクジェット法などを用い得る。本発明における負極は、負極材料種として金属を含有する負極活物質を有する負極層を備えたものであり得る。前記負極材料種としては、Li、Na、K、Mg、Ca、Al、Zn、Feなど、エネルギー密度の高い電池が得られることから好適にはLiが挙げられる。そして、Liの場合、Li金属やLi炭素質物、Li酸化物、Li硫化物、Li窒化物などが挙げられる。本発明における前記負極は、集電体、例えばSUS、Niなどの任意の金属箔を用いてそれ自体周知の技術によって調製し得る。本発明におけるセパレータは電解質を含むものであり得る。なお、セパレータは固体電解質層であってもよい。前記のセパレータとしては、ポリエチレンアンモニウム、ベンジルジメチルテトラデシルアンモニウム、ベンジルトリメチルアンモニウム等のアンモニウム;その他にもアルキルピリジニウム、ジアルキルピロリジニウム、テトラアルキルフォスフォニウム、トリアルキルスルフォニウム等が挙げられる。前記イオン液体のアニオン種としては、Cl-、Br-、I-などのハロゲン化物アニオン;BF4-、BCN4-、BC2O42-等のホウ素化物アニオン;CN2N-、[NCF32]-、[NSO2CF32]-等のアミドアニオン又はイミドアニオン;RSO3-以下、Rは脂肪族炭化水素基又は芳香族炭化水素基を指す、RSO4-、RfSO3-以下、Rfは含フッ素ハロゲン化炭化水素基を指す、RfSO4-等のスルフェートアニオン又はスルフォネートアニオン;Rf2POO-、PF6-、Rf3PF3-等のリン酸アニオン;SbF6等のアンチモンアニオン;その他、ラクテート、硝酸イオン、トリフルオロアセテート等が挙げられる。本発明の金属空気電池は、通常最外層の正極の外側に酸素拡散層、その外側に空気孔を有する固定部材が設けられて構成されている。前記酸素拡散層は、外部から酸素孔を通じて取り込まれた酸素を正極に拡散させる機能を有するもので、例えば酸素透過膜から構成され得る。前記酸素透過膜として、空孔率が5以上60以下にするのが好ましい。空孔率が5より小さい場合、酸素分子が拡散することができる細孔空間が不十分となり、酸素の透過速度が著しく低下してしまう。空孔率が60より大きい場合、膜の強度が著しく低下してしまう。より最適な空孔率の範囲は、8以上50以下であり得る。前記酸素拡散層は、高分子材料、例えばポリエチレン、ポリプロピレン、ポリ-4-メチル-1-ペンテン、ポリ-3-メチル-1-ブテン、ポリスチレン、ポリメチルメタクリレート、ポリ塩化ビニル、ナイロン6、ナイロン66、ポリカーボネート、ポリビニルアルコール、ポリブチレンテレフタレート、ポリフェニレンサルファイド、ポリテトラフルオロエチレン、セルロース、酢酸セルロース、ポリイミドなど、好適にはポリテトラフルオロエチレンから形成され得る。前記の酸素孔は、通常直径0.1~3mmの範囲、好適には0.3~1mmの範囲、例えば直径0.5mmの貫通孔を可能な限り多い複数個、例えば5~10個程度の貫通孔を固定基材に設けられ得る。また、本発明の実施態様の金属空気電池において、通常、最外層の正極に接続された正極端子が、最外層の負極に接続された負極端子が、それぞれ電池の外装構造体の外部に突出されている。前記本発明の実施態様の金属空気電池によれば、複数の電極体を積層しても各電極体に貫通穴を通じて酸素を送ることができ、単位体積当たりの電池性能例えば、容量を高くし得る金属空気電池を得ることができる。本発明の金属空気電池は、前記の酸素拡散層および空気孔を有する固定部材の各部材を熱融着又は接着剤、例えば熱硬化型接着剤、例えばエポキシ接着剤や熱可塑型接着剤、例えばポリアミド系接着剤などを用いて積層し、組立てて作製し得るものであるが、さらに外部からの水分の導入を阻止するためにイットリア部分安定化ジルコニアなどの固体電解質あるいは撥水膜が積層されていてもよい。また、本発明の金属空気電池において、導入される酸素は乾燥された空気中の酸素であってもよいが好適には純酸素であり得る。以下、本発明の実施例を示す。以下の実施例は単に説明するためのものであり、本発明を限定するものではない。実施例1下記の材料を用い、下記の工程で、金属空気電池の作製を行った。1-1-1正極の形成カーボン材料としてKBKetjenEC-600JD10質量、PTFE90質量、エタノール適量を混合し、得られた混合物をツィンローラーでプレスして膜を形成、切断し、120°Cで乾燥して正極空気正極を形成した。1-1-2電極体の用意正極と下記の負極、電解質含有セパレータを組み合わせて、電極体を形成した。電解質:PP13TFSA-0.32mol/kg-LiTFSA関東化学社セパレータ:ポリプロピレン不織布負極:Li金属箔本庄金属製1-1-3電極体への貫通穴の形成カッターを用いて、電極体に、図4又は図5に示す平行な7本平面が正方形の場合又は9本平面が円形の場合の貫通穴を形成した。貫通穴の形状は下記の通りであった。平面が正方形の場合穴の幅:0.3mm、穴の深さ:0.3mm平面が円形の場合穴の幅:0.3mm、穴の深さ:0.3mm1-1-4金属空気電池の作製図8に示すように電極体を穴方向に対して直交させて積層するか、又は図9に示すように、電極体を穴方向に対して角度を60°ずらしながら図1に示す積層体に積層した。この積層体に、最外層の正極の外側に酸素拡散層、その外側に空気孔を有する固定部材が設けることによって、金属空気電池を作製し得る。